電気化学セルZにおける電気導体としてのフォイルFの使用であって、上記フォイルFが、電気導体Lで被覆された基材Tを有し、かつ上記基材Tが、上記導体Lよりも低い比重mg/cm3を有することを特徴とする、電気化学セルZにおける電気導体としてのフォイルFの上記使用。a導体Lと基材Tの層厚の比[L/T]μmが0.05/12.00~1.00/12.00であり、かつ/またはb上記フォイルFの単位面積当たりの質量が7.0mg/cm2以下であり、かつ/またはc上記フォイルFの厚さが15.0μm以下であること、を特徴とする請求項1に記載の使用。上記基材Tが、a4.5mg/cm2以下の単位面積当たりの質量、および/またはb14.0μm以下の厚さ、を有することを特徴とする請求項1または2に記載の使用。上記導体Lが、a0.5~6.0mg/cm2の範囲の単位面積当たりの質量、および/またはb0.5μm以下の厚さ、を有することを特徴とする請求項1~3のいずれか1項に記載の使用。a上記電気化学セルZがリチウムイオン電池であり、かつ/またはb上記フォイルFがアノード導体として使用されること、を特徴とする請求項1~4のいずれか1項に記載の使用。上記フォイルFの上記基材がポリマーPまたは金属Mであることを特徴とする請求項1~5のいずれか1項に記載の使用。a上記ポリマーPが熱可塑性材料の群から選択され、かつ/またはb上記金属Mが軽金属の群から選択されること、を特徴とする請求項6に記載の使用。a上記電気化学セルZがリチウムイオン電池であり、かつ上記導体Lがリチウムと合金を形成せず、かつ/またはb上記導体Lが、Ti、Zr、V、Nb、Ta、Cr、Mo、W、Mn、Fe、Co、Ni、CuおよびAgからなる群から選択されること、を特徴とする請求項1~7のいずれか1項に記載の使用。カソード導体とアノード導体を有する電気化学セルZであって、上記カソード導体または上記アノード導体のいずれかが、請求項1~8のいずれか1項に記載のフォイルを有することを特徴とする上記電気化学セルZ。リチウムイオン電池であることを特徴とする請求項9に記載の電気化学セルZ。電気導体としての厚さ8μmの銅フォイル上にグラファイトアノードを有するリチウムイオン電池において、銅フォイルは7.14mg/cm2の単位面積当たりの質量を有する。8μmは現在、電解的に製造される銅フォイルの最も薄い材料厚であり、リチウムイオン電池用のグラファイトアノードはそのフォイルを用いて工業的規模で製造することができる。純粋な銅の引張り強さは約200N/mm2である。したがって、理想的な条件下においては、幅10mmのフォイルストリップに16Nの引張り応力をかけることによって、フォイルが破断すると考えられる。長さ1mm、幅10mmのフォイルストリップの電気抵抗は約0.2オームである。しかしながら、厚さ12μmのアルミニウムフォイルは、単位面積当たりの質量がわずか3.24mg/cm2であるが、要求される化学安定性を有さない。というのは、電位約300mVvs.Li/LiでLiAl合金を既に形成し、その結果、リチウムイオン電池のロードloading中にフォイルの機械的破壊が起こるからである。純粋なアルミニウムは、銅と比較すると、かなり低い約50N/mm2の引張り強さを有する。したがって、幅10mm、厚さ12μmのアルミニウムフォイルは、フォイルが破断するまで約6Nの最大引張荷重を有する。しかしながら、この引張り強さは、リチウムイオン電池の電気化学セルに加工する上でなお十分である。リチウムイオン電池用のカソードは、このような薄いアルミニウムフォイル上で、工業的規模で既に製造されている。厚さ12μmを有する、長さ1m、幅10mmのアルミニウムフォイルストリップの電気抵抗は約0.22オームであり、したがって、8μmの材料厚を有する上記の銅フォイルに匹敵する。コンパクトな銅フォイルなど、同じ化学安定性を有する2μmの銅層で両面が被覆された厚さ12μmのアルミニウムフォイルにおいて、3.60mg/cm2の単位面積当たりの質量が得られる。銅層によって、フォイルの引張り強さは負の影響を受けず、したがって、かかる材料をリチウムイオン電池用のアノードとして加工することができる。銅層があるために、フォイルの導電率が向上する。長さ1m、幅10mmの上記のCu被覆フォイルストリップの電気抵抗は約0.21オームである。上述の実施形態における本発明の多層フォイルの単位面積当たりの比重は、7.14mg/cm2から3.60mg/cm2に減少する。これは、アノード導体フォイルの50の重量減少に相当する。市販の4Ah-リチウムイオン電池に関しては、銅フォイル含有アノード電気導体の重量比率は、電池の総質量の20である。厚さ8μmの銅フォイルの代わりに、基材としての12μmアルミニウムフォイル及びそのフォイルの両面上の厚さ0.2μmの銅層を有する本発明の多層フォイルを使用した場合、同じエネルギー容量で、かつ性能は変わらないまま、電池の質量は10低減される。一方、等しい質量のバッテリーでは、エネルギーを約11多く蓄積することができ、さらに電力を11多く集めることができる。